СТОЛБЧАТЫЕ ЧАСТИЦЫ ОКСИДА ЦИНКА И СПОСОБ ИХ ПОЛУЧЕНИЯ

1. Частицы оксида цинка, представленные следующей формулой (1):
n+
где M означает трехвалентный или четырехвалентный металл, х и а удовлетворяют соотношению 0,002<х<0,05 и 0≤а<0,5 соответственно, n означает валентность металла, и характеризующиеся содержанием столбчатых частиц 80% или более.
2. Частицы по п.1, которые имеют форму квадратного столба или шестигранного столба.
3. Частицы по п.1, которые имеют среднюю длину столба от 0,5 до 20 мкм, среднюю ширину столба от 0,25 до 1,5 мкм, среднее отношение размеров от 1 до 10 и среднюю степень столбчатости от 0,5 до 1.
4. Частицы по п.1, которые имеют среднюю длину столба от 1 до 10 мкм, среднюю ширину столба от 0,5 до 1 мкм, среднее отношение размеров от 2 до 6 и среднюю степень столбчатости от 0,7 до 1.
2
5. Частицы по п.1, обладающие удельной площадью поверхности по БЭТ от 1 до 10 м/г.
6. Частицы по п.1, которые имеют на своей поверхности, по меньшей мере, одно покрытие, выбранное из группы, включающей высшие жирные кислоты, эфиры фосфорной кислоты, эфиры жирных кислот и многоатомных спиртов, анионогенные поверхностно-активные вещества и связующие вещества на основе силана, титаната и алюминия.
7. Способ получения частиц оксида цинка по п.1, который включает стадии:
(I) осуществления реакции водного раствора, содержащего соль цинка (а) и соль трехвалентного или четырехвалентного металла (b), с водным раствором, содержащим соединение щелочного металла (с), так, что рН реакционной смеси по окончании реакции составляет от 5,0 до 7,0,
(II) промывки полученных таким образом частиц,
(III) эмульгирования промытых частиц и их последующей гидротермической обработки и
(IV) сушки прошедших гидротермическую обработку частиц.
8. Обожженные частицы (А), полученные путем обжига частиц оксида цинка по п.1 при температуре от 300 до 1100°С в невосстанавливающей атмосфере.
9. Обожженные частицы (А) по п.8, которые имеют на своей поверхности, по меньшей мере, одно покрытие, выбранное из группы, включающей высшие жирные кислоты, эфиры фосфорной кислоты, эфиры жирных кислот и многоатомных спиртов, анионогенные поверхностно-активные вещества и связующие вещества на основе силана, титаната и алюминия.
10. Смоляная композиция (А), содержащая 100 вес.ч. смолы и от 150 до 400 вес.ч. обожженных частиц (А) по п.8.
11. Обожженные частицы (В), полученные путем обжига частиц оксида цинка по п.1 при температуре от 300 до 1100°С в восстанавливающей атмосфере.
12. Обожженные частицы (В) по п.11, которые имеют на своей поверхности, по меньшей мере, одно покрытие, выбранное из группы, включающей высшие жирные кислоты, эфиры фосфорной кислоты, эфиры жирных кислот и многоатомных спиртов, анионогенные поверхностно-активные вещества и связующие вещества на основе силана, титаната и алюминия.
13. Смоляная композиция (В), содержащая 100 вес.ч. смолы и от 200 до 400 вес.ч. обожженных частиц (В) по п.11.